(57)【特許請求の範囲】
【請求項１】
有機電子デバイス（１０）であって、当該有機電子デバイス（１０）が、
第１電極（２０）と、
第１導電性材料の第１層（４２）と、前記第１層上（４２）に配設され、該第１層と電気接触関係にある複数の第２導電性材料の細長い部材（４４）とからなる第２電極（４０）と、
前記第１電極（２０）と前記第２電極（４０）の前記第１層（４２）との間に配設された少なくとも１つの電気的及び光学的活性有機材料（３０）と
を備えており、前記第１層（４２）に対してほぼ垂直に測定した前記細長い部材（４４）の厚さが前記第１層（４２）の厚さより大きく、前記第１層（４２）の前記厚さが１ｎｍから２５ｎｍまでの範囲であって、前記細長い部材（４４）の前記厚さが１０ｎｍから５００ｎｍまでの範囲であり、前記複数の細長い部材（４４）が互いに導通していて、前記複数の細長い部材（４４）と前記光学的活性有機材料（３０）とが前記第１層（４２）で隔てられている、有機電子デバイス（１０）。
【請求項２】
前記細長い部材（４４）が交差する線を形成する請求項１に記載の有機電子デバイス（１０）。
【請求項３】
前記デバイスが有機エレクトロルミネセンスデバイス（「ＯＥＬＤ」）であり、前記第１電極（２０）が陽極であり、前記第２電極（４０）が陰極であり、前記電気的及び光学的活性有機材料（３０）が有機ＥＬ材料（３０）である請求項１又は請求項２に記載の有機電子デバイス（１０）。
【請求項４】
前記第１及び第２導電性材料が異なり、Ｋ、Ｌｉ、Ｎａ、Ｍｇ、Ｌａ、Ｃｅ、Ｃａ、Ｓｒ、Ｂａ、Ａｌ、Ａｇ、Ｉｎ、Ｓｎ、Ｚｎ、Ｚｒ、Ｓｍ、Ｅｕ、これらの合金、及びこれらの混合物からなる群から選択された請求項１乃至請求項３のいずれか１項に記載の有機電子デバイス（１０）。
【請求項５】
前記有機ＥＬ材料（３０）が、ポリ（Ｎ−カルバゾール）、ポリ（９，９−ジヘキシルフルオレン）、ポリ（ジオクチルフルオレン）、ポリ｛９，９−ビス（３，６−ジオキサヘプチル）−フルオレン−２，７−ジイル｝、ポリ（２−デシルオキシ−１、４−フェニレン）、ポリ（ジ−ｎ−ブチルシラン）、ポリ（ジ−ｎ−ペンチルシラン）、ポリ（ジ−ｎ−ヘキシルシラン）、ポリ（メチルフェニルシラン）ポリ｛ビス（ｐ−ブチルフェニル）シラン｝、１，３，５−トリス｛ｎ−（４−ジフェニルアミノフェニル）フェニルアミノ｝ベンゼン、フェニルアントラセン、テトラアリールエテン、クマリン、ルブレン、テトラフェニルブタジエン、アントラセン、ペリレン、コロネン、アルミニウム−アセチルアセトネート、ガリウム−アセチルアセトネート、インジウム−アセチルアセトネート、アルミニウム−（ピコリメチルケトン）−ビス｛２，６−ジ（ｔ−ブチル）フェノキシド｝、スカンジウム−（４−メトキシ−ピコリメチルケトン）−ビス（アセチルアセトネート）、キレートされたオキシノイド化合物、ポリ｛２−メトキシ−５（２´−エチル−ヘキシルオキシ）−１，４−フェニレン１，２−エテニレン−２，５−ジメトキシ−１，４−フェニレン−１，２−エテニレン｝、ジベンゾテトラフェニルペリフランテン、ポリチオフェン、ペリレンテトラエステル、トリフェニレンヘキサエーテル、アミノ置換ペリレン誘導体、アズラクトン誘導体、ペンタセンの誘導体、ピランの誘導体、白金、パラジウム、ユーロピウム、又は亜鉛のポルフィリン、白金、パラジウム、又は亜鉛のマレニトリレジチオレートホスホン酸塩錯体、ユーロピウム（ＩＩＩ）フェナントロリンの誘導体、及びイリジウム（ＩＩＩ）ビス｛２−（２´−ベンゾチエニル）−ピリジナト−Ｎ−Ｃ3’｝（アセチルアセトネート）からなる群から選択された請求項３に記載の有機電子デバイス（１０）。
【発明の詳細な説明】
【技術分野】
【０００１】
本発明は、一般に、活性有機層と、電子デバイスの構成により生じる欠陥の悪影響を軽減する構造を有する少なくとも１つの電極とを有する電子デバイスに関する。特に、本発明は、こうしたデバイスにおける短絡の影響を軽減する少なくとも１つの電極構造に関する。
【背景技術】
【０００２】
最近開発された有機エレクトロルミネセンスデバイス（「ＯＥＬＤ」）は、大面積の照明のような、多くの用途における無機エレクトロルミネセンスデバイスの代替案として、魅力的でより好適なものを提供することができる。
【０００３】
ＯＥＬＤは、典型的には、ガラス又は透明なプラスチックのような基板上に形成される薄膜構造体である。有機エレクトロルミネッセンス（「ＥＬ」）材料の発光層及び随意的な隣接する半導体層は、陰極と陽極との間に挟まれる。半導体層は、正孔（正電荷）注入層又は電子（負電荷）注入層のいずれかの層であり、これも又、有機材料から構成される。発光層のための材料は、様々な波長を有する光を放出する多数の有機ＥＬ材料から選択することができる。発光有機層自体は複数の二次層からなり、その各々が異なる有機ＥＬ材料から構成される。最先端の有機ＥＬ材料は、可視スペクトラムの狭い波長域を有する電磁（「ＥＭ」）放射線を放出することができる。明確に記載されない限り、「ＥＭ放射線」及び「光」という用語は、本明細書において、一般に、紫外（「ＵＶ」）から中赤外（ｍｉｄ−ＩＲ）までの波長域を有する放射線を意味し、換言すると、約３００ｎｍから約１０マイクロメータまでの波長域を有する放射線を意味するものとして、互換的に用いられる。白色光を達成するために、従来のデバイスは、青色、緑色、及び赤色の光を放出する近接配置されたＯＥＬＤを組み入れる。これらの色が混合されて白色光が生成される。白色光を生成する別の方法が、米国特許第５，２９４，８７０号に示されており、これは、青色光を発する有機ＥＬ源を含み、異なるサブピクセル領域に塗布される緑色及び赤色発光蛍光材料を備えた有機ＥＬマルチディスプレイデバイスについて記載している。このデバイスは、緑色及び赤色発光の蛍光材料を用いて色をシフトさせることにより異なるサブピクセル領域から様々な色を発する。しかしながら、こうしたマイクロデバイスの製造は複雑であり、高度な技術を必要とし、従って、コストが増大する。更に、全般照明目的のために、大面積のＯＥＬＤを作らなければならない。欠陥のない大面積ＯＥＬＤの製造は難問である。一般に、例えば短絡を起こし得るような製造上の欠陥は、デバイス全体を作動不能にし暗くすることになる。
【先行技術文献】
【特許文献】
【０００４】
【特許文献１】米国特許第５，２９４，８７０号公報
【発明の開示】
【発明が解決しようとする課題】
【０００５】
従って、製造上の欠陥に対してより作動的に許容性のある有機電子デバイスを提供することが非常に望ましい。更に、当初作られたデバイスに微視的な短絡がある場合でさえも、作動状態のまま維持する有機電子デバイスを提供することが非常に望ましい。
【課題を解決するための手段】
【０００６】
本発明は、（１）第１導電性材料の第１層と、（２）該第１導電性材料の第１層上に配設された少なくとも１つの第２導電性材料とで構成される複合電極を提供する。ここで用いられる「複合電極」という用語は、少なくとも２つの導電性材料からなる区別できる素子からなる電極を意味する。
【０００７】
本発明は更に、２つの電極と、該電極間に配設された少なくとも１つの電気的及び光学的活性有機材料を備えた活性部材で構成される有機電子デバイスを提供する。電極の少なくとも１つは、複合電極である。
【０００８】
本発明の一態様によると、有機電子デバイスはＯＥＬＤであり、ここで活性部材は発光部材であり、この活性有機材料は有機ＥＬ材料である。
【０００９】
本発明の別の態様によると、有機ＰＶ材料である活性部材がＥＭ放射線を電気エネルギに変換する有機電子デバイスは有機光起電（「ＰＶ」）デバイスである。
【００１０】
本発明の更に別の態様によると、複合電極の第２導電性材料は、第１導電性材料の第１層の厚さより大きい厚さを有する複数の細長い部材を備える。
【００１１】
本発明の別の態様によると、第２導電性材料は、第１層の厚さより大きい厚さを有する第２層を備え、該第２層は、第１及び第２導電性材料の導電率より小さい導電率を有する導電性材料の層によって該第１層から分離される。
【００１２】
本発明は、更に、有機電子デバイスを製造する方法を提供する。この方法は、（ａ）第１電極を準備し、（ｂ）少なくとも１つの活性有機材料の層を該第１電極上に配設し、（ｃ）第２電極の第１導電性材料からなる第１層を、該活性有機材料の層の上に配設し、（ｄ）第２導電性材料を第１導電性材料上に配設することからなる各段階を含む。
【００１３】
本発明の別の態様によると、第２導電性材料は、第２電極の第１層の厚さより大きい厚さを有する複数の細長い部材に形成される。
【００１４】
本発明の更に別の態様によると、有機電子デバイスを製造する方法は、第１及び第２導電性材料を分離する導電性有機材料を第２電極の第１層上に配設する段階を更に含む。
【図面の簡単な説明】
【００１５】
【図１】複合電極が第１層と、その上に配設された複数の細長い部材とを備えるデバイスの斜視図。
【図２】複合電極が第１層と、その上に配設された交差する網目を形成する複数の細長い部材とを備えるデバイスの斜視図。
【図３】複合電極が第１層と、第３層によって分離された第２層とを備えるデバイスの斜視図。
【図４】欠陥における短絡後に下にある層から第２層が分離されることを示す図３のデバイスの断面図。
【図５】正孔注入向上層を含むデバイスの断面図。
【図６】正孔注入向上層と正孔輸送層とを含むデバイスの断面図。
【図７】正孔注入向上層と、正孔輸送層と、電子注入及び輸送層とを含むデバイスの断面図。
【発明を実施するための最良の形態】
【００１６】
本発明の他の特徴及び利点は、以下の本発明の詳細な説明、及び同じ番号が同じ要素を表す添付の図面を読むことにより明らかとなるであろう。
【００１７】
本発明は、発光デバイス、光源、ディスプレイ、ＰＶデバイス、又は有機ＰＶデバイスを備える電源に含むことができる有機電子デバイスを提供する。本発明の有機電子デバイスの少なくとも１つの電極構造は、該デバイスの製造欠陥の悪影響を軽減することができる。従って、本発明は、製造工程において使用可能なデバイスについてより高い収率を可能にする。特に、この構造は、電極上の点において１つ又はそれ以上の短絡が生じた後でさえも、有機電子デバイスの継続した動作を可能にする。
【００１８】
本発明の一態様によると、有機電子デバイスは、通常は、陽極及び陰極の２つの電極間に配設された少なくとも１つの有機ＥＬ材料を備えるＯＥＬＤである。通常は、有機ＥＬ材料は、約１マイクロメートルよりも小さい厚さ、好ましくは約０．５マイクロメートルよりも小さい厚さを有する層に形成される。有機ＥＬ層の厚さが減少されると、定電流密度のもとでは、印加電圧が減少するという利点があり、また、定印加電圧のもとでは、電流密度が増加するという利点がある。しかしながら、有機ＥＬ層の厚さが減少されると、有機ＥＬ層の欠陥による短絡の可能性が増大する。こうした欠陥は、例えば、ピンホール、スクラッチ、導電性不純物などの形態とすることができる。通常は、短絡が起きると、電流は優先的に短絡を通って流れて有機ＥＬ材料をバイパスするため、ＯＥＬＤ全体が作動不能となり発光しなくなる。このような短絡は、電極の一方の厚さを減らして、電極間の接点において発生する熱が、該接点の周りの薄い方の電極の小面積を除去するのに十分であるようにすることによって回避できる。薄い方の電極の一部が除去された後に短絡が排除され、電流が再び有機ＥＬ層を通って流れ、発光がもたらされるようになる。しかしながら、電極の厚さが減少されると、シート抵抗が大きくなり、従って、より高い印加電圧が必要となる。通常、シート抵抗は約１００オーム／スクエアよりも小さく、好ましくは５０オーム／スクエアよりも小さいことが望ましい。従って、金属電極は、通常は約２５ｎｍから約５００ｎｍまでの厚さを有する。厚さが２５ｎｍよりも大幅に小さくなると、望ましくない高いシート抵抗がもたらされることになる。
【００１９】
本発明は、短絡周りの薄い電極の小面積を容易に除去することを可能にするものであるが、この電極のシート抵抗が過度に増大するのを避けることができる、少なくとも１つの電極構造を持つＯＥＬＤを提供する。こうした電極は、第１導電性材料の第１層と、該第１導電性材料の第１層上に配設された第２導電性材料を備える。第１及び第２導電性材料は、同じ材料であってもよく、又は異なる材料であってもよい。
【００２０】
図１は、本発明の第１の実施形態を示す。この開示に添付する図面は、縮尺通りに描かれたものではないことを理解されたい。ＯＥＬＤ１０は、ほぼ透明な材料の基板１５と、該基板１５上に配設された第１電極２０と、該第１電極２０上に配設された有機ＥＬ材料の少なくとも１つの層３０と、該有機ＥＬ層３０上に配設された第２電極４０とを備える。基板１５、第１電極２０及び有機ＥＬ層３０については、以下により詳細に説明する。電極２０及び４０の少なくとも１つは、複合電極である。第１の実施形態においては、第２電極４０は、第１層４２と該第１層４２上に配設された複数の細長い部材４４とを備える複合電極である。第１層４２は、第１導電性材料から作られ、通常、約１ｎｍから約２５ｎｍまで、好ましくは約１ｎｍから約１０ｎｍまでの厚さを有する。細長い部材４４は、第２導電性材料で作られ、この第２導電性材料は第１層４２の材料と同じ材料であってもよく又は異なる材料であってもよい。細長い部材４４の各々は、第１層に対してほぼ垂直に測定して、約１０ないし５００ｎｍの厚さを有する。第１層の上に重なる細長い部材の合計表面積は、第１層の表面積の約５０パーセントより少なく、好ましくは２５パーセントより少なく、より好ましくは１０パーセントより少ない。図１は直線の細長い部材を示すが、一方の大きさが、例えば少なくとも他方の大きさの１０倍であるならば、これらは他の形状としてもよい。
【００２１】
或いは、複数の細長い部材４４は、図２に示すように、交差する線の網目を形成することもできる。
【００２２】
複合電極４０は、ＯＥＬＤ１０の陽極又は陰極とすることができる。複合電極４０は、負電荷キャリア（電子）を有機層３０に注入する陰極であることが好ましい。第１及び第２導電性材料は、Ｋ、Ｌｉ、Ｎａ、Ｍｇ、Ｌａ、Ｃｅ、Ｃａ、Ｓｒ、Ｂａ、Ａｌ、Ａｇ、Ｉｎ、Ｓｎ、Ｚｎ、Ｚｒ、Ｓｍ、Ｅｕ、これらの合金、又はこれらの混合物のような、例えば約４ｅＶより少ない低い仕事関数を有するものである。陰極４０の製造において好ましい材料は、Ａｇ−Ｍｇ、Ａｌ−Ｌｉ、Ｉｎ−Ｍｇ及びＡｌ−Ｃａ合金である。例えば、複合陰極４０の第１層４２は、約１ｎｍから約１０ｎｍまでの厚さを有するＣａ層であり、細長い部材４４は、約１０ｎｍから約１００ｎｍまでの厚さを有し、銀で作られる。第１層４２は、該第１層４２の合計厚さが、約１ｎｍから約１０ｎｍまでの範囲のように十分に小さく維持される限り、各々が異なる導電性材料を備えた複数の二次層の積層を含むことができ、短絡を通る電流が、例えば、短絡欠陥の周りの小面積の除去により遮断されるようになる。更に、例えば、こうした短絡によって発生した熱に起因する、短絡の周りのある面積の周りの層３０と層４２との間の層間剥離のような、電流の流れを遮断する他のモードも可能である。
【００２３】
第１層４２は、物理蒸着法、化学蒸着法又はスパッタリングにより有機ＥＬ層上に被着させることができる。細長い部材４４は、マスクを用いた物理蒸着法、化学蒸着法又はスパッタリングにより第１層４２上に被着させることができる。或いは、第２導電性材料の厚い層を第１層４２上に被着させることができ、該第２導電性材料層をエッチングして複数の細長い部材４４が残るようにする。更に別の実施形態においては、第１薄層４２と第２導電性材料のより厚い層とを互いに積層して、この２つの層が導電性の界面を形成するようにすることができる。第２導電性材料のより厚い層をエッチングして、複数の細長い部材４４が残るようにする。
【００２４】
図３は、本発明の第２の実施形態を示す。複合電極４０は、有機ＥＬ層３０上に配設された第１導電性材料の第１層４２と、該第１層４２上に配設された、有機導電性材料のような第２導電性材料の第２層４６と、該第２層４６上に配設された第３層４８とを備える。第１層４２は、上記のような低い仕事関数の材料を含む。第１層４２は、約１ｎｍから約２５ｎｍまで、好ましくは約１ｎｍから約１０ｎｍまでの厚さを有する。第２層４６は、熱伝導率は低いが、十分な導電率を有するべきである。第３層４８は、必ずしもそうである必要はないが、低い仕事関数の材料を含むことができる。第３層４８は、約１０ｎｍから約２００マイクロメートルまで、好ましくは約１０ｎｍから約１マイクロメートルまで、より好ましくは約１０ｎｍから約５００ｎｍまでの範囲の第１層４２よりも大きい厚さを有する。例えば、第１層４２は、約１ｎｍから約１０ｎｍまでの厚さを有するＣａの薄層であり、第３層４８は、約１０ｎｍから約５００ｎｍまでの厚さを有する銀の層である。第２層４６は、第１層４２と第３層４８との間に挟まれ、通常は、例えば、ポリスチレンスルホン酸（「ＰＥＤＯＴ：ＰＳＳ」）がドープされたポリ（３，４−エチレンジオキシチオフェン）といった適度な導電性を有する有機材料を含む。この層の材料は、層４２及び４８の導電率よりも小さい導電率をもつべきである。層４６のための他の好適な材料は、金属ポルフィリン、銅フタロシアニン、又は８−ヒドロキシキノリンアルミニウムのような有機金属材料である。層４６の厚さは、通常は、約１０ｎｍから約１００ｎｍまで、好ましくは約１０ｎｍから約５０ｎｍまで、より好ましくは約１０ｎｍから約３０ｎｍまでの範囲である。有機ＥＬ層３０の点欠陥において、短絡が陽極２０と陰極４０の第１層４２との間で起こり、電圧が電極間に印加されると熱が発生する。こうした発熱により、点欠陥の周りの第１層４２の小面積と、その上の第２層４６の小面積とが迅速に除去され、その上の第３層４８のある面積を下にある層から離れる方向に圧迫するある量のガスが発生し、電極間の短絡が排除されるようになる。図４は、こうした除去が生じた後の点欠陥におけるデバイスの断面図を概略的に示す。短絡点の周りの第１層４２及び第２層４６の小面積が除去されて、ある量のガスが発生する。このガスは迅速に出て行くことができないので、その圧力は第３層４８を、欠陥から離れる方向に外向きに圧迫する。従って、第２電極は、ここではもはや第１電極との接点はない。このようにして短絡が排除される。
【００２５】
第１層４２及び第３層４８は、物理蒸着法、化学蒸着法又はスパッタリングにより被着させることができる。有機層４６は、物理蒸着法、化学蒸着法、スピンコート法、浸漬コート法、スプレー法又はインクジェット印刷法により被着させることができる。
【００２６】
ＯＥＬＤ１０の他の構成要素についてここで説明する。
【００２７】
基板４０は、単体であるか、又は複数の異なる材料の隣接した部品を備える構造体とすることができ、約１．０５から約２．５まで、好ましくは約１．１から１．５５までの範囲の屈折の指数（屈折率）を有する。基板４０は、ほぼ透明なガラス又は高分子材料で作られるのが好ましい。適切な高分子材料の例は、ＰＥＴ、ポリアクリレート、ポリカーボネート、ポリエステル、ポリスルホン、ポリエーテルイミド、シリコーン、エポキシ樹脂及びシリコーン官能化エポキシ樹脂である。本発明の一実施形態においては、ＰＬ材料を、基板材料の中に分散させることができる。「ほぼ透明」という用語は、可視波長域の光の少なくとも８０パーセント、好ましくは少なくとも９０パーセント、より好ましくは少なくとも９５パーセントが、約１０度よりも小さい入射角において、約０．５マイクロメートルの厚さを有するフィルムを透過することを意味する。
【００２８】
電極４０が陰極である場合には、電極層２０は陽極であり、例えば、約４．５ｅＶよりも大きい、好ましくは約５ｅＶから約５．５ｅＶまでといった高い仕事関数を有する材料で作られる。酸化インジウム・スズ（「ＩＴＯ」）が、通常、この目的のために用いられる。ＩＴＯは、光透過に対してほぼ透明であり、有機エレクトロルミネセント層３０から放出された光は、著しく減衰することなく容易にＩＴＯ陽極層を通って出ることができる。陽極層として用いるのに適切な他の材料は、酸化スズ、酸化インジウム、酸化亜鉛、酸化インジウム亜鉛、酸化インジウム・スズ亜鉛、酸化アンチモン、及びその混合物である。電極層２２及び３８は、物理蒸着法、化学蒸着法、又はスパッタリングにより、下にある素子上に被着させることができる。更に、薄くほぼ透明な金属層も好適である。電極層２０の厚さは、通常は約５０ｎｍから約４００ｎｍまで、好ましくは約５０ｎｍから約２００ｎｍまでの範囲である。電極層２０は、物理蒸着法、化学蒸着法又はスパッタリングにより基板１５上に被着させることができる。電極層２０及び４０は、反対の電荷キャリアを有機ＥＬ層３０中に注入し、そこで該電荷キャリアが結合して高エネルギの励起子が形成され、これが低いエネルギ状態にまで落ちると同時に可視スペクトルのＥＭ放射線を放出する。
【００２９】
有機ＥＬ層３０は、近紫外（「ＵＶ」）から赤色可視光までの範囲（すなわち、約３００ｎｍから約７７０ｎｍまでの範囲の波長）においてエレクトロルミネセンスを行う少なくとも１つの有機ＥＬ材料を含む。有機ＥＬ材料がＵＶ域で放射線を放射する場合には、１つ又はそれ以上の光ルミネセント材料（又は蛍光体）を有機ＥＬ層３０の近傍、例えば、放射されたＥＭ放射線の経路に配設して、ＵＶ放射線が可視光に変換されるようにすることができる。有機ＥＬ層３０の厚さは、約１００から約３００ｎｍまでの範囲に維持されるのが好ましい。有機ＥＬ材料は、ポリマー、コポリマー、ポリマーの混合物、又は不飽和結合を有する低分子量の有機分子とすることができる。このような材料は非局在化したπ電子系を持つもので、高い移動度を有する正電荷及び負電荷キャリアを受け持つ能力をポリマー鎖又は有機分子に与える。
【００３０】
適切な青色発光ＥＬポリマーは、ポリ（Ｎ−カルバゾール）（「ＰＶＫ」、約３８０ないし５００ｎｍの波長の紫色から青色までの光を放出する）、ポリ（９，９−ジヘキシルフルオレン）（４１０−５５０ｎｍ）、ポリ（ジオクチルフルオレン）（ＥＬ発光ピーク波長が４３６ｎｍ）、又はポリ｛９，９−ビス（３，６−ジオキサヘプチル）−フルオレン−２，７−ジイル｝（４００−５５０ｎｍ）、のようなポリ（アルキルフルオレン）、ポリ（２−デシルオキシ−１、４−フェニレン）（４００−５００ｎｍ）のようなポリ（プララフェニレン）誘導体である。１つ又はそれ以上のこれらのポリマー及び他のポリマーをベースとするポリマー又はコポリマーの混合物を、発光色を調整するために用いることができる。
【００３１】
適切な青色光を発するＥＬポリマーの別の部類は、ポリシランである。ポリシランは、種々のアルキル及び／又はアリール側基で置換された線状のケイ素主鎖からなるポリマーである。これらは、ポリマーの主鎖に沿って非局在化されたσ共役電子をもつ準一次元材料である。ポリシランの例は、Ｈ．Ｓｕｚｕｋｉ他の「Ｎｅａｒ−Ｕｌｔｒａｖｉｏｌｅｔ  Ｅｌｅｃｔｒｏｌｕｍｉｎｅｓｃｅｎｃｅ  Ｆｒｏｍ  Ｐｏｌｙｓｉｌａｎｅｓ」３３１，Ｔｈｉｎ  Ｓｏｌｉｄ  Ｆｉｌｍｓ，６４−７０（１９９８）において開示されたポリ（ジ−ｎ−ブチルシラン）、ポリ（ジ−ｎ−ペンチルシラン）、ポリ（ジ−ｎ−ヘキシルシラン）、ポリ（メチルフェニルシラン）、及びポリ｛ビス（ｐ−ブチルフェニル）シラン｝である。これらのポリシランは、約３２０ｎｍから約４２０までの範囲の波長を有する光を放出する。
【００３２】
多数の芳香族ユニットで作られた約５０００より少ない分子量を有する有機材料も適用可能である。このような材料の例は、３８０−５００ｎｍの波長域の光を放出する１，３，５−トリス｛ｎ−（４−ジフェニルアミノフェニル）フェニルアミノ｝ベンゼンである。有機ＥＬ層は、更に、フェニルアントラセン、テトラアリールエテン、クマリン、ルブレン、テトラフェニルブタジエン、アントラセン、ペリレン、コロネン又はこれらの誘導体のような、より低い分子量の有機分子から調製することができる。これらの材料は、一般に、最大約５２０ｎｍの波長を有する光を放出する。更に、他の適切な材料は、４１５−４５７ｎｍの波長域の光を各々放出する、アルミニウム−アセチルアセトネート、ガリウム−アセチルアセトネート、及びインジウム−アセチルアセトネート、４２０−４３３ｎｍの波長域の光を各々放出する、アルミニウム−（ピコリメチルケトン）−ビス｛２，６−ジ（ｔ−ブチル）フェノキシド｝、又はスカンジウム−（４−メトキシ−ピコリメチルケトン）−ビス（アセチルアセトネート）のような低分子量の有機金属錯体である。
【００３３】
他の有機ＥＬ材料は、約４８０ｎｍから６００ｎｍまでの波長域の発光ピークを有する。これらの材料の例は、トリス（８−キノリノール）アルミニウム、ビス（８−キノリノール）マグネシウム、ビス（ベンゾ−８−キノリノール）亜鉛、ビス（８−キノリノール）酸化アルミニウム、トリス（８−キノリノール）インジウム、トリス（５−メチル−８−キノリノール）アルミニウム、８−キノリノールリチウム、トリス（５−クロロ−８−キノリノール）ガリウム、ビス（５−クロロ−８−キノリノール）カルシウム、トリス（５，７−ジクロロ−８−キノリノール）アルミニウム、及びトリス（５，７−ジブロモ−８−ヒドロキシキノリノール）アルミニウムのようなキレートされたオキシノイド化合物である。
【００３４】
更に他の有機ＥＬ材料は、約５５０ｎｍから約７００ｎｍまでの波長域の発光ピークを有する。これらの材料の例は、ポリ｛２−メトキシ−５（２´−エチル−ヘキシルオキシ）−１，４−フェニレン１，２−エテニレン−２，５−ジメトキシ−１，４−フェニレン−１，２−エテニレン｝、ジベンゾテトラフェニルペリフランテン、ポリチオフェン、ペリレンテトラエステル、トリフェニレンヘキサエーテル、アミノ置換ペリレン誘導体、アズラクトン誘導体、ペンタセンの誘導体、ピランの誘導体、白金、パラジウム、ユーロピウム、又は亜鉛のポルフィリン、白金、パラジウム、又は亜鉛のマレニトリレジチオレートホスホン酸塩錯体、ユーロピウム（ＩＩＩ）トリス−テノイルトリフルオロアセトン−１，１０−フェナントロリン、ユーロピウム（ＩＩＩ）トリス（ジベンゾイルメタン）（モノフェナントロリン）のようなユーロピウム（ＩＩＩ）フェナントロリンの誘導体、及びイリジウム（ＩＩＩ）ビス｛２−（２´−ベンゾチエニル）−ピリジナト−Ｎ−Ｃ３’｝（アセチルアセトネート）である。
【００３５】
有機ＥＬ材料は、物理蒸着法、化学蒸着法、スピンコート法、浸漬コート法、スプレー法又はインクジェット印刷法により、ニート材料として電極２０上に被着させることができる。或いは、有機材料は、フィルム形成材料中に分散させることができ、この混合物は、前述の方法の１つによって被着される。適切なフィルム形成材料は、ほぼ透明なポリアクリレート、ポリカーボネート、ポリエチレンテレフタレート（「ＰＥＴ」）、ポリエステル、ポリスルホン、ポリエーテルイミド、シリコーン、エポキシ、又はその誘導体である。有機ＥＬ層の中に混合することができる他の適切な材料は、以下に説明する電子輸送材料である。
【００３６】
有機ＥＬ層３０の他に、１つ又はそれ以上の追加の有機層を電極２０と電極４０との間に含んで、デバイス１０全体の効率を向上させることができる。例えば、これらの追加の層は、有機ＥＬ層中への電荷の注入（電子又は正孔注入向上層）又は輸送（電子又は正孔輸送層）を改善するように働くことができる。これらの層の各々の厚さは、５００ｎｍより薄く、好ましくは１００ｎｍより薄く維持される。これらの追加の層のための材料は、一般に、低から中位の分子量（約２０００より少ない）の有機分子である。これらは、スプレーコート法、浸漬コート法、又は物理蒸着法若しくは化学蒸着法のような従来の方法により、デバイス１０の製造の際に塗布することができる。本発明の一実施形態においては、図５に示すように、正孔注入向上層２４が、陽極層２０と有機ＥＬ層３０との間に形成されて、所定の順方向バイアスでの高い注入電流、及び／又は、デバイス故障前の高い最大電流をもたらす。すなわち、正孔注入向上層２４は、陽極からの正孔注入を助長する。正孔注入向上層２４に適した材料は、３，４，９，１０−ペリレンテトラ−カルボキシル基無水物又はビス（１，２，５−ヒアジアゾロ）−ｐ−キノビス（１，３−ジチオール）のようなアリーレンベースの化合物である。
【００３７】
本発明の別の実施形態においては、図６に示すように、正孔輸送層２６が正孔注入向上層２４と有機ＥＬ層３０との間に配設される。正孔輸送層２６は、正孔を輸送し電子の輸送を遮断する機能を有し、正孔及び電子が有機ＥＬ層２３４において最適に結合するようにする。正孔輸送層２６に適した材料は、トリアリルジアミン、テトラフェニルジアミン、芳香族第３アミン、ヒドラゾン誘導体、カルバゾール誘導体、トリアゾール誘導体、イミダゾール誘導体、アミノ基を有するオキサジアゾール誘導体、及びポリチオフェンである。
【００３８】
本発明の更に別の実施形態において、図７に概略的に示すように、追加の層３４が陰極４０の第１層４２と有機ＥＬ層３０との間に配設される。層３４は、電子を有機ＥＬ層３０に注入して輸送するという複合機能を有する。電子注入及び輸送層のために適切な材料は、トリス（８−キノリノラト）アルミニウム、スチルベン誘導体、アントラセン誘導体、ペリレン誘導体、金属チオキシノイド化合物、オキサジアゾール誘導体、並びに金属キレート、ピリジン誘導体、ピリミジン誘導体、キノリン誘導体、キノキサリン誘導体、ジフェニルキノン誘導体、ニトロ置換フルオレン誘導体、及びトリアジンのような８−ヒドロキシキノリンの有機金属錯体である。
【００３９】
本発明の別の態様によると、有機電子デバイスは、ＥＭ放射線を電気エネルギに変換することができる有機ＰＶデバイスである。有機ＰＶデバイスの活性層は、電子供与体と電子受容体との２つの有機半導体材料の間に形成されたヘテロ接合を備える。上記で開示された材料を二重層の形成及びへテロ接合のために用いることができる。適切な電子供与体材料は、上記で開示された電子注入又は電子輸送材料である。適切な電子受容体材料は、上記で開示された正孔注入及び向上材料又は正孔輸送材料である。活性有機材料の光吸収が、励起された電子と正孔の対を生成し、この電荷と正孔の対がヘテロ接合に移動して、ここで電荷の分離と電荷の指向性流れとを生じる。
【００４０】
有機電子デバイスを作る方法をここで説明する。最初に、ガラス又はプラスチックの大面積部品のような基板を準備する。第１導電性材料を基板の片面に被着させて第１電極を形成する。第１電極は、陽極又は陰極のいずれであってもよく、１つ又はそれ以上の適切な材料を電極について先に開示されたものの中から選択する。第１電極材料は、基板上にスパッタ蒸着するのが好ましい。更に、第１電極は、例えばエッチングにより所望の形状にパターン形成することができる。
【００４１】
一実施形態において、有機ＥＬ材料のような活性有機材料を、物理蒸着法若しくは化学蒸着法、スピンコート法、浸漬コート法、スプレー法、インクジェット印刷法、又はキャスティング法により第１電極上に層を成して被着させ、続いて必要であれば、重合して又は材料を硬化させる。有機ＥＬ材料は、溶剤に希釈して粘度を調整するか、又はフィルム形成媒体として働く別のポリマー材料と混合することができる。また、上記で開示されたものから選択した電子輸送材料を、単独で又はフィルム形成ポリマーとの混合物として有機ＥＬ材料と混合することができる。複合電極である第２電極の第１導電性材料を、物理蒸着法、化学蒸着法、又はスパッタリングにより有機ＥＬ層の上に被着させて、第２電極の第１層を形成する。次に、第２電極の第２導電性材料の複数の細長い部材を、マスクを用いて物理蒸着法、化学蒸着法、又はスパッタリングにより第２電極の第１層の上に形成する。或いは、第２電極の第２導電性材料の第２の厚い層を、該第２電極の第１層の上に形成する。次いで、第２層をエッチングして複数の細長い部材が残るようにする。更に別の代替方法として、第１層と第２層を一緒に積層し、これらの層が電気的に導通するようにする。組み合わされた第１及び第２層を有機ＥＬ層に積層する。第２層をエッチング或いはパターン形成して複数の細長い部材が残るようにする。この第２層のパターン形成は、組み合わされた第１及び第２層を有機ＥＬ層に積層する前又は積層した後のいずれで行ってもよい。
【００４２】
本発明の別の実施形態においては、第２導電性材料で作られた、第２電極の第２層を、該第２電極の第１層の上に被着させる。第２導電性材料は、上記で開示された導電性有機材料の中の１つのような導電性有機材料であることが好ましい。次に、第１導電性材料と同じか又は異なっていてもよい第３導電性材料の第３層を、複合電極の第２層の上に被着させる。複合電極の第１及び第３層は、物理蒸着法、化学蒸着法、又はスパッタリングにより被着させることができる。複合電極の第２層は、物理蒸着法、化学蒸着法、スピンコート法、浸漬コート法、スプレー法、又はインクジェット印刷法により被着させることができる。第３層は、第１層よりも厚いことが好ましい。
【００４３】
本発明の有機電子デバイスは、有利には反応性種が周囲から、有機層又は陰極のような該デバイスの感度の高い素子中に拡散することを阻止するために保護バリアに封入することができる。こうした保護バリアは、例えば、エポキシ又はシリコーンといったほぼ透明なポリマーのような有機カプセル材料で構成することができる。保護バリアは更に、複数の交互配置の有機材料と無機材料とで構成することができる。有機材料は、ポリアクリレート、ポリカーボネート、ＰＥＴ、エポキシ、シリコーン、シリコーン官能化エポキシ、ポリエーテルイミド、及びポリスルホンからなる群から選択することができる。無機材料は、金属、金属窒化物、金属炭化物、金属ホウ化物、金属ケイ化物又はその混合物からなる群から選択することができる。
【００４４】
本発明の幾つかのＯＥＬＤを支持体上に配設して、全般照明における光源を与えるか又は所望のメッセージ若しくは標識を表示することができる。
【００４５】
或いは、本発明の幾つかの有機ＰＶデバイスを支持体上で互いに統合して、吸収されたＥＭ放射線から電気エネルギ源を与えることができる。
【００４６】
本発明の特定の好ましい実施形態を上記で開示してきたが、当業者であれば、添付の特許請求の範囲に定義される本発明の思想及び範囲から逸脱することなく、多くの修正、代替技術、又は変形を行うことができることを理解するであろう。
【符号の説明】
【００４７】
１０  有機電子デバイス
１５  基板
２０  第１電極
４０  第２電極、複合電極
４２  第１層
４４  細長い部材
【図１】
0005485207.tif 000002
【図２】
0005485207.tif 000003
【図３】
0005485207.tif 000004
【図４】
0005485207.tif 000005
【図５】
0005485207.tif 000006
【図６】
0005485207.tif 000007
【図７】
0005485207.tif 000008